(57)【要約】【課題】多層カーボンナノチューブの製造のための触媒および方法を提供する。【解決手段】本発明は、多層カーボンナノチューブの製造に適した触媒前駆体および触媒を提供する。得られる多層カーボンナノチューブは、チューブを形成する層の数について狭い分布を有し、チューブの直径の範囲において狭い分布を有する。加えて、本発明は、層の数および直径において狭い分布を有する多層カーボンナノチューブを製造する方法を提供する。更に、本発明は、層および直径の狭い分布範囲を有する多層ナノチューブを保持する、使用済み触媒の組成物を提供する。【選択図】図１
2015062905.tif 000002
【特許請求の範囲】
【請求項１】
担体と；
担体の表面上の混合金属酸化物
とを含有する触媒前駆体組成物であって、
混合金属酸化物がCoFe2O4、CoMoO4、CoxFeyMoO4、Fe2(MoO4)3およびその混合物からなる群より選択され、
式中、xおよびyはそれぞれ対応する金属酸化物の原子比率を表し、xは約1.6〜6.5であり、yは約0〜10.5である、触媒前駆体組成物。
【請求項２】
xが約2.44〜4.88であり、yが約1.75〜6.98である、請求項１に記載の触媒前駆体組成物。
【請求項３】
混合金属酸化物がCoFe2O4、CoMoO4、Co3.3Fe2.62MoO4およびその混合物からなる群より選択される、請求項１に記載の触媒前駆体組成物。
【請求項４】
混合金属酸化物がCoFe2O4、CoMoO4、Co3.3FeyMoO4およびその混合物からなる群より選択され、yが2.6〜6.3であってよい、請求項１に記載の触媒前駆体組成物。
【請求項５】
担体がアルミナおよびアルミン酸マグネシウムを含有する、請求項１〜４のいずれか１項に記載の触媒前駆体組成物。
【請求項６】
酸化マグネシウムが担体の表面上に存在する、請求項５に記載の触媒前駆体組成物。
【請求項７】
アルミナがガンマアルミナである、請求項６に記載の触媒前駆体組成物。
【請求項８】
アルミナおよびマグネシウム化合物を含有する担体と；
担体の表面上の混合金属酸化物
とを含有する触媒前駆体組成物であって、
混合金属酸化物の金属成分がコバルト、モリブデン、および鉄からなる群より選択され、
前記コバルトは前記触媒前駆体組成物の全金属の約0.5〜約2.0重量パーセントの濃度であり、前記モリブデンは前記触媒前駆体組成物の全金属の約0.3〜約2.0重量パーセントの濃度であり、前記鉄は前記触媒前駆体組成物の全金属の約0〜約3.0重量パーセントの濃度であり、前記マグネシウムは前記触媒前駆体組成物の全金属の約0.5〜約3.3重量パーセントの濃度である、触媒前駆体組成物。
【請求項９】
アルミナがガンマアルミナである、請求項８に記載の触媒前駆体組成物。
【請求項１０】
マグネシウム化合物がアルミン酸マグネシウムである、請求項８に記載の触媒前駆体組成物。
【請求項１１】
酸化マグネシウムが担体の表面上に存在する、請求項８に記載の触媒前駆体組成物。
【請求項１２】
前記触媒前駆体組成物が約20〜約500ミクロンの粒径を有する、請求項８に記載の触媒前駆体組成物。
【請求項１３】
前記触媒前駆体組成物が約20〜約250ミクロンの粒径を有する、請求項８に記載の触媒前駆体組成物。
【請求項１４】
前記触媒前駆体組成物が約20〜約150ミクロンの粒径を有する、請求項８に記載の触媒前駆体組成物。
【請求項１５】
前記触媒前駆体組成物がFeAlO3およびCoAl2O4を実質的に含まない、請求項８に記載の触媒前駆体組成物。
【請求項１６】
前記触媒前駆体組成物が0.5重量パーセント未満のFeAlO3および0.5重量パーセント未満のCoAl2O4を有する、請求項８に記載の触媒前駆体組成物。
【請求項１７】
前記コバルトが前記触媒前駆体組成物の全金属の約0.75〜約1.5重量パーセントの濃度であり、前記モリブデンが前記触媒前駆体組成物の全金属の約0.5〜約1.0重量パーセントの濃度であり、前記鉄が前記触媒前駆体組成物の全金属の約0.5〜約2.0重量パーセントの濃度であり、前記マグネシウムが前記触媒前駆体組成物の全金属の約0.5〜約1.0重量パーセントの濃度である、請求項８に記載の触媒前駆体組成物。
【請求項１８】
ガンマアルミナおよびアルミン酸マグネシウムを含有する担体と；
コバルト、モリブデン、および鉄を保持する前記担体の表面
とを有する触媒組成物であって、
前記コバルトが金属コバルトの形態で前記触媒組成物の約0.5〜約2.0重量パーセントであり、前記モリブデンが炭化モリブデンの形態で前記触媒組成物の約0.3〜約2.0重量パーセントの濃度であり、前記鉄が金属鉄および炭化鉄の形態で、全鉄成分が前記触媒組成物の約0〜約3.0重量パーセントの濃度である、触媒組成物。
【請求項１９】
ガンマアルミナが前記触媒組成物の約91.0〜約97.6重量パーセントであり、マグネシウムが、MgOおよびMgAl2O4の形態で、前記触媒組成物の約0.5〜約3.3重量パーセントである、請求項１８に記載の触媒組成物。
【請求項２０】
ガンマアルミナが前記触媒組成物の約94.8〜約97.6重量パーセントであり、マグネシウムが前記触媒組成物の約0.5〜約1.0重量パーセントである、請求項１８に記載の触媒組成物。
【請求項２１】
前記コバルトが金属コバルトの形態で前記触媒組成物の約0.75〜約1.5重量パーセントであり、前記モリブデンが炭化モリブデンの形態で前記触媒組成物の約0.5〜約1.0重量パーセントの濃度であり、前記鉄が金属鉄および炭化鉄の形態で、全鉄成分が前記触媒組成物の約0.5〜約2.0重量パーセントの濃度である、請求項１８に記載の触媒組成物。
【請求項２２】
炭化モリブデンおよび炭化鉄が前記触媒組成物の0〜2.0重量パーセント未満を占める、請求項１８に記載の触媒組成物。
【請求項２３】
前記金属コバルトが、約1.5 nm〜約3.0 nmのサイズを有する粒子として前記担体の表面上にある、請求項１８に記載の触媒組成物。
【請求項２４】
前記金属コバルトが、約1.5 nm〜約2.2 nmのサイズを有する粒子として前記担体の表面上にある、請求項１８に記載の触媒組成物。
【請求項２５】
酸化マグネシウムが担体の表面上に存在する、請求項１８に記載の触媒組成物。
【請求項２６】
前記触媒組成物が約20〜約500ミクロンの粒径を有する、請求項１８に記載の触媒組成物。
【請求項２７】
前記触媒組成物が約20〜約250ミクロンの粒径を有する、請求項１８に記載の触媒組成物。
【請求項２８】
前記触媒組成物が約20〜約150ミクロンの粒径を有する、請求項１８に記載の触媒組成物。
【請求項２９】
複数の使用済み触媒粒子を含む物質の組成物であって、前記使用済み触媒粒子は触媒的に形成された炭素生成物を保持し、前記使用済み触媒粒子によって保持される炭素生成物の少なくとも70％が多層カーボンナノチューブであり、多層カーボンナノチューブの少なくとも60％が約3〜約8層を有することを特徴とする、物質の組成物。
【請求項３０】
炭素生成物の少なくとも98％が多層カーボンナノチューブである、請求項２９に記載の物質の組成物。
【請求項３１】
前記多層カーボンナノチューブの少なくとも60％が3〜6層を有する、請求項２９に記載の物質の組成物。
【請求項３２】
前記多層カーボンナノチューブの少なくとも75％が約3〜約8層を有する、請求項２９に記載の物質の組成物。
【請求項３３】
前記多層カーボンナノチューブの少なくとも75％が3〜6層を有する、請求項２９に記載の物質の組成物。
【請求項３４】
前記多層カーボンナノチューブの少なくとも85％が約3〜約8層を有する、請求項２９に記載の物質の組成物。
【請求項３５】
前記多層カーボンナノチューブの少なくとも85％が3〜6層を有する、請求項２９に記載の物質の組成物。
【請求項３６】
前記多層カーボンナノチューブの少なくとも90％が約3〜約8層を有する、請求項２９に記載の物質の組成物。
【請求項３７】
前記多層カーボンナノチューブの少なくとも90％が3〜6層を有する、請求項２９に記載の物質の組成物。
【請求項３８】
前記多層カーボンナノチューブの少なくとも60％が約7 nm未満の外径を有する、請求項２９に記載の物質の組成物。
【請求項３９】
前記多層カーボンナノチューブの少なくとも75％が約4 nm〜約7 nmの外径を有する、請求項２９に記載の物質の組成物。
【請求項４０】
前記多層カーボンナノチューブの少なくとも85％が約4 nm〜約7 nmの外径を有する、請求項２９に記載の物質の組成物。
【請求項４１】
前記多層カーボンナノチューブの少なくとも90％が約4 nm〜約7 nmの外径を有する、請求項２９に記載の物質の組成物。
【請求項４２】
化合物の金属部分がコバルト、鉄、モリブデン、マグネシウム、およびその混合物からなる群より選択される、２つ以上の金属化合物を含有する溶液を調製するステップと；
金属化合物の溶液を水酸化アルミニウムと反応させ、反応した粒子を含有する生成物を得るステップと；
粒子を乾燥させるステップと；
粒子を流動ガス下でか焼するステップと； 
粒径を減少させるステップ
とを含む、触媒前駆体組成物を調製する方法。
【請求項４３】
コバルト含有化合物が、酢酸コバルトおよび硝酸コバルトからなる群より選択され；鉄含有化合物が、酢酸鉄および硝酸鉄からなる群より選択され；モリブデン含有化合物が、ヘプタモリブデン酸アンモニウムおよび二モリブデン酸アンモニウムからなる群より選択され；マグネシウム含有化合物が硝酸マグネシウムである、請求項４２に記載の方法。
【請求項４４】
溶液が、酢酸コバルト、硝酸鉄、ヘプタモリブデン酸アンモニウム、および硝酸マグネシウムを含有する、請求項４２に記載の方法。
【請求項４５】
金属化合物の溶液と水酸化アルミニウムとの反応が室温で約2〜4時間行われる、請求項４２に記載の方法。
【請求項４６】
反応した粒子の生成物がペースト状の粘稠度を有する、請求項４２に記載の方法。
【請求項４７】
乾燥させるステップの前に、反応した粒子を含有する前記生成物が約20〜約40重量％の水分含量を有する、請求項４２に記載の方法。
【請求項４８】
乾燥させるステップの前に、反応した粒子を含有する前記生成物が、約25〜約30重量％の水分含量を有する、請求項４２に記載の方法。
【請求項４９】
反応した粒子を約20分間〜約50分間混練することによって前記粒子を処理するステップを更に含む、請求項４２に記載の方法。
【請求項５０】
乾燥させるステップが約30℃〜約50℃の温度で行われる、請求項４２に記載の方法。
【請求項５１】
乾燥させるステップが約10〜約20重量％の水分含量をもたらす、請求項４２に記載の方法。
【請求項５２】
乾燥させるステップが15重量％未満の水分含量をもたらす、請求項４２に記載の方法。
【請求項５３】
か焼するステップが約400℃〜約600℃の温度で約3時間〜約5時間行われる、請求項４２に記載の方法。
【請求項５４】
か焼ステップが約400℃〜約500℃の温度で約3.5時間〜約4.5時間行われる、請求項４２に記載の方法。
【請求項５５】
か焼ステップが約440℃〜約460℃の温度で約3.5時間〜約4.5時間行われる、請求項４２に記載の方法。
【請求項５６】
粒径を減少させるステップが約20μm〜約500μmの粒子を生じる、請求項４２に記載の方法。
【請求項５７】
粒径を減少させるステップが約20μm〜約250μmの粒子を生じる、請求項４２に記載の方法。
【請求項５８】
粒径を減少させるステップが約20μm〜約150μmの粒子を生じる、請求項４２に記載の方法。
【請求項５９】
化合物の金属部分がコバルト、鉄、モリブデン、およびその混合物からなる群より選択される、２つ以上の金属化合物を含有する溶液を調製するステップと；
水酸化アルミニウムおよび水酸化マグネシウムの混合物を調製するステップと；
水酸化アルミニウムおよび水酸化マグネシウムの混合物を化合物の溶液と反応させ、反応した粒子を含有する生成物を得るステップと；
粒子を乾燥させるステップと；
粒子を流動ガス下でか焼するステップと； 
粒径を減少させるステップ
とを含む、触媒前駆体組成物を調製する方法。
【請求項６０】
か焼ステップが約400℃〜約500℃の温度で約3時間〜約5時間行われる、請求項５９に記載の方法。
【請求項６１】
か焼ステップが約425℃〜約475℃の温度で約3.5時間〜約4.5時間行われる、請求項５９に記載の方法。
【請求項６２】
か焼ステップが約440℃〜約460℃の温度で約3.5時間〜約4.5時間行われる、請求項５９に記載の方法。
【請求項６３】
約20ミクロン〜500ミクロンの粒径を有する触媒前駆体粒子を反応チャンバー内に置くステップであって、前記触媒前駆体組成物が、担体と；担体の表面上の混合金属酸化物相とを含有し、前記混合金属酸化物の金属が、コバルト、モリブデン、および鉄からなる群より選択されるステップと；
触媒前駆体粒子を流動化させ、それによって流動床を形成するために十分な流速で、非反応性ガス流を反応チャンバーに流すステップと；
前記流動床を約600℃〜約750℃の温度に加熱するステップと；
前記流動床の温度を約600℃〜約750℃に維持しながら、反応性ガス混合物を反応チャンバーに流すステップであって、前記反応性ガス流が、前記触媒前駆体組成物の金属酸化物を還元し、触媒粒子を含有する組成物を生じるステップと；
前記反応性ガス混合物を反応チャンバーに流し続け、それによって触媒粒子上に多層カーボンナノチューブを生成するステップ
とを含む、多層カーボンナノチューブを製造する方法。
【請求項６４】
得られる多層カーボンナノチューブの約60％〜約95％が3〜7層を有する、請求項６３に記載の方法。
【請求項６５】
流動床をガスが通過する間、流動床の温度が650℃未満に維持される、請求項６３に記載の方法。
【請求項６６】
前記反応性ガス混合物が窒素およびエチレンを含有する、請求項６３に記載の方法。
【請求項６７】
前記反応性ガス混合物が約10〜50容量％のエチレンを含有する、請求項６６に記載の方法。
【請求項６８】
前記反応性ガス混合物が約20〜30容量％のエチレンを含有する、請求項６６に記載の方法。
【請求項６９】
前記ガスが触媒前駆体のkgあたり約70 リットル/分〜触媒前駆体のkgあたり約150 リットル/分の速度で前記床を通過する、請求項６３に記載の方法。
【請求項７０】
前記ガスが触媒前駆体のkgあたり約90 リットル/分〜触媒前駆体のkgあたり約120 リットル/分の速度で前記床を通過する、請求項６３に記載の方法。
【請求項７１】
前記ガスが触媒前駆体のkgあたり約100 リットル/分の速度で前記床を通過する、請求項６３に記載の方法。
【請求項７２】
前記金属酸化物の還元後、反応性ガス混合物が約15〜約30分間反応チャンバーに流される、請求項６３に記載の方法。
【請求項７３】
触媒反応の後、前記触媒粒子が、前記多層カーボンナノチューブを保持する使用済み触媒粒子であり、前記多層カーボンナノチューブを保持する使用済み触媒粒子を回収するステップを更に含む、請求項６３に記載の方法。
【請求項７４】
前記コバルトが前記触媒前駆体組成物の全金属の約0.5〜約2.0重量パーセントの濃度であり、前記モリブデンが前記触媒前駆体組成物の全金属の約0.3〜約2.0重量パーセントの濃度であり、前記鉄が前記触媒前駆体組成物の全金属の約0〜約3.0重量パーセントの濃度である、請求項６３に記載の方法。
【請求項７５】
担体がアルミナおよびアルミン酸マグネシウムを含有する、請求項６３に記載の方法。
【請求項７６】
多層カーボンナノチューブを含有するカーボンナノチューブのバッチであって、前記多層カーボンナノチューブが前記バッチの約60％〜約100重量％を占め、多層カーボンナノチューブの少なくとも60％が約3〜約7層を有する、カーボンナノチューブのバッチ。
【請求項７７】
多層カーボンナノチューブの少なくとも75％が約3〜約7層を有する、請求項７６に記載のカーボンナノチューブのバッチ。
【請求項７８】
多層カーボンナノチューブの少なくとも85％が約3〜約7層を有する、請求項７６に記載のカーボンナノチューブのバッチ。
【請求項７９】
多層カーボンナノチューブの少なくとも90％が約3〜約7層を有する、請求項７６に記載のカーボンナノチューブのバッチ。
【請求項８０】
多層カーボンナノチューブの少なくとも60％が約4 nm〜約7 nmの外径を有する、請求項７６に記載のカーボンナノチューブのバッチ。
【請求項８１】
多層カーボンナノチューブの少なくとも75％が約4 nm〜約7 nmの外径を有する、請求項７６に記載のカーボンナノチューブのバッチ。
【請求項８２】
多層カーボンナノチューブの少なくとも85％が約4 nm〜約7 nmの外径を有する、請求項７６に記載のカーボンナノチューブのバッチ。
【請求項８３】
多層カーボンナノチューブの少なくとも90％が約4 nm〜約7 nmの外径を有する、請求項７６に記載のカーボンナノチューブのバッチ。
【請求項８４】
前記多層カーボンナノチューブが前記バッチの約80〜約98重量％を占める、請求項７６〜８３のいずれか１項に記載のカーボンナノチューブのバッチ。
【請求項８５】
多層カーボンナノチューブの約60〜約90重量％が3〜7層を有する、前記多層カーボンナノチューブを含有する組成物。
【請求項８６】
前記多層カーボンナノチューブの少なくとも75％が約3〜約7層を有する、請求項８５に記載の物質の組成物。
【請求項８７】
前記多層カーボンナノチューブの少なくとも85％が約3〜約7層を有する、請求項８５に記載の物質の組成物。
【請求項８８】
前記多層カーボンナノチューブの少なくとも90％が約3〜約7層を有する、請求項８５に記載の物質の組成物。
【請求項８９】
前記多層カーボンナノチューブの少なくとも60％が約4 nm〜約7 nmの外径を有する、請求項８５に記載の物質の組成物。
【請求項９０】
前記多層カーボンナノチューブの少なくとも75％が約4 nm〜約7 nmの外径を有する、請求項８５に記載の物質の組成物。
【請求項９１】
前記多層カーボンナノチューブの少なくとも85％が約4 nm〜約7 nmの外径を有する、請求項８５に記載の物質の組成物。
【請求項９２】
前記多層カーボンナノチューブの少なくとも90％が約4 nm〜約7 nmの外径を有する、請求項８５に記載の物質の組成物。
【請求項９３】
バッチの約60％〜約100重量％のカーボンナノチューブが多層カーボンナノチューブであり、多層カーボンナノチューブの50％〜約90％が10 nm未満の外径を有する、カーボンナノチューブのバッチ。
【請求項９４】
多層カーボンナノチューブの54％〜85％が10 nm未満の外径を有する、請求項９３に記載のカーボンナノチューブのバッチ。
【請求項９５】
多層カーボンナノチューブの60％〜75％が10 nm未満の外径を有する、請求項９３に記載のカーボンナノチューブのバッチ。
【請求項９６】
前記多層カーボンナノチューブが約6.5 nm〜約8.5 nmのメディアン外径を有する、請求項９３に記載のカーボンナノチューブのバッチ。
【請求項９７】
前記多層カーボンナノチューブが約7 nm〜約8 nmのメディアン外径を有する、請求項９３に記載のカーボンナノチューブのバッチ。
【請求項９８】
前記多層カーボンナノチューブが約4 nm〜約7 nmのモード外径を有する、請求項９３に記載のカーボンナノチューブのバッチ。
【請求項９９】
前記多層カーボンナノチューブが約4.5 nm〜約6.7 nmのモード外径を有する、請求項９３に記載のカーボンナノチューブのバッチ。
【請求項１００】
前記多層カーボンナノチューブが約5.1 nm〜約6.2 nmのモード外径を有する、請求項９３に記載のカーボンナノチューブのバッチ。
【請求項１０１】
前記多層カーボンナノチューブが前記バッチの少なくとも90重量％を占める、請求項９３〜１００のいずれか１項に記載のカーボンナノチューブのバッチ。
【請求項１０２】
前記多層カーボンナノチューブが前記バッチの少なくとも98重量％を占める、請求項９３〜１００のいずれか１項に記載のカーボンナノチューブのバッチ。
【請求項１０３】
多層カーボンナノチューブの50％〜90％が10 nm未満の外径を有する、多層カーボンナノチューブを含有する組成物。
【請求項１０４】
多層カーボンナノチューブの54％〜85％が10 nm未満の外径を有する、請求項１０３に記載の組成物。
【請求項１０５】
多層カーボンナノチューブの60％〜75％が10 nm未満の外径を有する、請求項１０３に記載の組成物。
【請求項１０６】
前記多層カーボンナノチューブが約6.5 nm〜約8.5 nmのメディアン外径を有する、請求項１０３に記載の組成物。
【請求項１０７】
前記多層カーボンナノチューブが約6.5 nm〜約8.5 nmのメディアン外径を有する、請求項１０３に記載の組成物。
【請求項１０８】
前記多層カーボンナノチューブが約4 nm〜約7 nmのモード外径を有する、請求項１０３に記載の組成物。
【請求項１０９】
前記多層カーボンナノチューブが約5.1 nm〜約6.2 nmのモード外径を有する、請求項１０３に記載の組成物。
【発明の詳細な説明】
【技術分野】
【０００１】
本出願は、2009年7月17日に出願された米国仮特許出願第61/226,438号に基づく優先権を主張する。米国仮特許出願第61/226438号全体は、参照により本明細書に組み入れられる。
【背景技術】
【０００２】
カーボンナノチューブは単層構造および多層構造で存在することが知られている。それぞれの構造は特定の利益をもたらす。単層ナノチューブは、構造異常の低発生のため、電子技術用途に好まれる。しかし、多層ナノチューブは一般的により低コストであり、ナノチューブを形成している層の数を制御できれば、電子技術用途において十分な性能を提供する。残念なことに、現在の多層カーボンナノチューブの製造方法は、得られるナノチューブの構造中で生じる層の数を制御する能力を欠いている。そのため、現在製造される多層カーボンナノチューブは通常、直径約3〜35 nmの範囲であり、3〜40の同心円状のグラフェン層、すなわち壁を含む。層は、約0.37 nmの層間距離を有する同軸上に配列された炭素原子の円柱である。この層および外径サイズの幅広い分布範囲は、電気伝導性用途、熱伝導性用途、および機械的強化用途のための多層ナノチューブの価値を制限する。
【０００３】
それに対して、層および外径が比較的狭い分布範囲を有する多層ナノチューブは、単層ナノチューブに近い電気伝導特性を提供する。加えて、多層ナノチューブは、より低コストでこのような改善が得られる。更に、層数および外径が狭い分布を有する多層ナノチューブバッチは、幅広い分布範囲を有するバッチと比較した場合、熱伝導性および機械的強度の向上をもたらす。
【０００４】
現在製造されている幅広い分布範囲から狭い分布の多層カーボンナノチューブを単に分離するだけと考える人もいるかもしれないが、この目的を実現するための技術は存在しない。従って、現在利用可能な多層ナノチューブは、もっぱら、層および外径が望ましくない幅広い分布を有するバッチまたはロットで提供される。
【０００５】
下記に詳述されるように、本発明は、層および直径が狭い分布範囲を有する多層ナノチューブのバッチを提供する。熱可塑性プラスチックに組み込まれた場合、狭い分布範囲のバッチは、単層ナノチューブに匹敵する電気伝導特性を提供し、現在利用可能な多層ナノチューブのバッチよりも著しく改良される。本発明は更に、層および外径が狭い分布範囲を有する多層カーボンナノチューブのバッチを製造するための触媒および方法を提供する。
【発明の概要】
【０００６】
１つの態様では、本発明は、触媒担体としてアルミナ（Al2O3）、酸化マグネシウム（MgO）、およびアルミン酸マグネシウム（MgAl2O4）を含有する触媒前駆体を提供する。触媒前駆体は更に、コバルト、鉄、およびモリブデンの金属酸化物を含有する。好ましい金属酸化物は、１つ以上の下記の混合金属酸化物、すなわち、CoFe2O4、CoMoO4、CoxMoO4、Fe2(MoO4)3、CoxFeyMoO4を含むが、それらに必ずしも限定されず；式中、xおよびyはMoに対するCoおよびFeの原子比率を表し、xは約1.6〜約6.5であり、yは約0.1〜約10.5である。単一金属酸化物は炭素繊維および他の形態の炭素を生成するため、2つ以上の金属成分を有する混合金属酸化物が好ましい。
【０００７】
別の態様では、本発明は、触媒前駆体および触媒の調製方法を提供する。方法は、最初に下記の2つ以上、すなわち、酢酸コバルト、硝酸コバルトからなる群より選択されるコバルト化合物；酢酸鉄、硝酸鉄からなる群より選択される鉄化合物；ヘプタモリブデン酸アンモニウムおよび二モリブデン酸アンモニウムからなる群より選択されるモリブデン化合物；ならびに硝酸マグネシウムを含有する混合金属化合物の溶液を調製することを含む。この溶液は過剰量の水酸化アルミニウム粉末と反応し、反応生成物はその後、ペーストに形成される。ペーストの形成は反応生成物を凝集させ、それによって約100〜1400ミクロンの粒径分布を生じる。反応生成物はその後乾燥され、小さくされ、か焼されて、触媒前駆体を得る。現在好ましい触媒前駆体は、70μm〜150μmの粒径分布を有する。前駆体の触媒への変換は、触媒前駆体を流動床反応器としての使用に適した反応チャンバー内に置くことを必要とする。窒素、アルゴン、またはヘリウムからなる群より選択される不活性ガスを反応チャンバーに通すことによって、触媒前駆体は流動化され、望ましい反応温度に予熱される。望ましい反応温度での定常状態に達した時、不活性ガスは、エチレンおよび不活性ガスの混合物に置換される。触媒前駆体は、エチレンおよび不活性ガスの混合物との接触の最初の5分間に、目的とする触媒に変化する。変換過程の間、コバルト酸化物および鉄酸化物はそれぞれの金属に還元される。加えて、鉄酸化物の一部は炭化鉄（Fe3C）に還元され、酸化モリブデンは炭化モリブデン（Mo2C）に還元される。
【０００８】
更に、本発明は、多層カーボンナノチューブの製造方法を提供し、その結果生じる多層ナノチューブのバッチは、ナノチューブを構成する層の数について狭い分布を有し、得られるナノチューブの外径について狭い分布を有する。本発明の方法では、触媒前駆体は上述のように調製される。触媒前駆体の還元金属触媒への変換後、エチレン／不活性ガスの流れは、望ましい反応条件下で、多層カーボンナノチューブを産生するために十分な時間継続する。エチレン／不活性ガスは、約10〜約80容量％のエチレンを含有し、触媒粒子床を流動化させるために十分な速度で流れる。約10〜約30分の反応時間の後、反応チャンバーへのガス流は止められ、多層ナノチューブを保持する粒子が回収される。使用済み触媒によって保持される、得られた炭素生成物の約95％〜約98％は、カーボンナノチューブである。得られる多層カーボンナノチューブのバッチの約60％〜約90％は、3〜6層を有し、約3 nm〜約7 nmの外径を有する。従って、本発明はまた、3〜6層を有し、約3 nm〜約7 nmの外径を有するカーボンナノチューブを含有する新規生成物を提供する。
【図面の簡単な説明】
【０００９】
【図１】図１は、アルミナ担体上の様々な触媒組成物について、炭素収率およびカーボンナノチューブ直径プロフィールを表形式で表示したものを提供する。
【図２Ａ】図２Ａは、図１のPXE2-282に対応する触媒組成物について、カーボンナノチューブ直径分布をグラフで表示したものを提供する。
【図２Ｂ】図２Ｂは、図１のPXE2-285に対応する触媒組成物について、カーボンナノチューブ直径分布をグラフで表示したものを提供する。
【図２Ｃ】図２Ｃは、図１のPXE2-288に対応する触媒組成物について、カーボンナノチューブ直径分布をグラフで表示したものを提供する。
【図２Ｄ】図２Ｄは、図１のPXE2-295に対応する触媒組成物について、カーボンナノチューブ直径分布をグラフで表示したものを提供する。
【図３】図３は、炭素収率、およびより小さな直径のチューブへの選択性に対する、反応温度およびガス組成の効果を表形式で表示したものである。
【図４Ａ】図４Ａは、TEMによって測定される、SMW-100カーボンナノチューブ生成物に対応するカーボンナノチューブ直径分布を表す。
【図４Ｂ】図４Ｂは、TEMによって測定される、MWCNT Aカーボンナノチューブ生成物に対応するカーボンナノチューブ直径分布を表す。
【図４Ｃ】図４Ｃは、TEMによって測定される、MWCNT Bカーボンナノチューブ生成物に対応するカーボンナノチューブ直径分布を表す。
【図４Ｄ】図４Ｄは、TEMによって測定される、MWCNT Cカーボンナノチューブ生成物に対応するカーボンナノチューブ直径分布を表す。
【図５】図５は、ポリカーボネート中のSMW-100カーボンナノチューブおよび３つの市販カーボンナノチューブ製品について、電気体積抵抗率をグラフで表示したものである。
【図６Ａ】図６Ａは、2.5wt％のSMW-100カーボンナノチューブを充填したNylon66樹脂、または2.5wt％の市販の多層カーボンナノチューブを充填したNylon66樹脂を含有する複合材の表裏両面の表面抵抗をグラフ表示したものである。
【図６Ｂ】図６Ｂは、3.5wt％のSMW-100カーボンナノチューブを充填したNylon66樹脂、または3.5wt％の市販の多層カーボンナノチューブを充填したNylon66樹脂を含有する複合材の表裏両面の表面抵抗をグラフ表示したものである。
【図７】図７は、様々な形状のカーボンナノチューブを含有する薄膜の表面抵抗率を表す。
【発明を実施するための形態】
【００１０】
下記の本発明の詳細な開示は、触媒前駆体、触媒前駆体の調製方法、および触媒前駆体の目的とする触媒への変換方法を開示する。加えて、本発明は、望ましい多層カーボンナノチューブのバッチをその触媒上で製造する方法を提供し、そのカーボンナノチューブ生成物は、層および外径について狭い範囲の分布を有する。本明細書において用いられる場合、「炭素含有量」は、炭素系の最終生成物（カーボンナノチューブ＋触媒）のパーセンテージを指す。従って、最終生成物のうち250 gが炭素であり、最終生成物が全体で500 gである場合、炭素含有量は50％または50.0である（図１で用いられているとおり）。本明細書において用いられる場合、「炭素収率」は、反応に用いられた触媒の量に対する、生成された炭素生成物の量を指す。炭素収率は下記の式、すなわち、（最終生成物中の炭素の量（g）／触媒の量（g））×100によって定義される。例えば、250 gの触媒が反応に用いられ、250 gの炭素生成物を生じる反応は、100％の炭素収率を有する（（250g/250g）×100＝100％）。本明細書において用いられる場合（図２Ａ〜２Ｄ；４Ａ〜４Ｄを含む）、「頻度」は、特定の直径（x軸）を有するサンプル中のカーボンナノチューブの数を指す。例えば、図２Ａでは、約6 nmの直径を有する約20個のカーボンナノチューブが存在する。
【００１１】
1. 触媒前駆体および触媒
本発明の触媒前駆体は、アルミナおよびアルミン酸マグネシウムの粒子上に担持された混合金属酸化物の表面相を有する。混合金属酸化物は、２つ以上の金属成分を有する酸化物である。加えて、アルミナ／アルミン酸マグネシウムの担体は、酸化マグネシウムの表面処理を有する。アルミナ／アルミン酸マグネシウム粒子に保持される酸化マグネシウムは、必ずしも表面全体を覆う(encompassing)層ではない。MgOのAl2O3に対する原子比率は、約0.02〜0.04である。言い換えれば、0.02：1の比率とは、1原子のMgOに対して、50原子のAl2O3が存在し、一方、0.04：1の比率では、1原子のMgOに対して、25原子のAl2O3が存在する。下記で述べるように、これらの計算に用いられたMgOの一部は、MgAl2O4に変換されるであろう。
【００１２】
混合金属酸化物の好ましい表面相は、下記の1つ以上、すなわち、CoFe2O4、CoMoO4、CoxMoO4、CoxFeyMoO4、Fe2(MoO4)3を含むが、それらに限定されない。通常、金属酸化物は、触媒前駆体において金属の下記の重量パーセント濃度を示す。すなわち、Coは約0.5％〜約2.0％；Moは約0.3％〜約2.0％；およびFeは約0％〜約3.0％。したがって、CoxFeyMoO4について、xは約1.6〜6.5であり、yは0.1〜10.5でありうる。より好ましくは、xは約3.3であり、yは2.6〜6.3である。いずれの場合も、十分な量の金属酸化物が触媒前駆体上に存在し、結果として生じる触媒は、下記の重量パーセントの金属成分、すなわち、Co約0.5％〜約2.0％；Mo約0.3％〜約2.0％；およびFe約0％〜約3.0％を含有する。結果として生じる触媒中に、鉄は還元型金属または炭化物（Fe3C）として存在してもよく、一方、モリブデンは炭化物（Mo2C）として存在する。
【００１３】
好ましくは、触媒前駆体組成の重量に基づく各金属成分の重量パーセントは、Co約0.75％〜約1.5％；Mo約0.5％〜約1.0％；およびFe約0.5％〜約2.0％である。従って、活性金属成分は、Moが一定であるとして、下記の原子比率で存在する。すなわち、CoのMoに対する比率は、約1.6〜約6.5の範囲であり、より好ましくは約2.44〜約4.88、最も好ましくは約3,3であり；FeのMoに対する比率は、約0〜約10.5、より好ましくは約1.75〜約6.98、最も好ましくは約2.62〜約6.28である。
【００１４】
触媒担体上のMgイオンの存在は、アルミナ担体の表面上の強酸部位の数を減少させる。触媒担体の表面上の強酸部位の数を減少させることによって、改良された触媒の使用は、主にカーボンナノチューブを生じ、非晶質炭素または他の炭素生成物を著しく減らす。下記で述べるように、改良された触媒を用いた触媒反応は、得られる炭素生成物として少なくとも90％、好ましくは98％超のカーボンナノチューブを生成する。
【００１５】
本発明の触媒前駆体は、好ましくは、約20μm〜約500μmの粒径を有する。好ましくは、粒径は約20μm〜250μmである。より好ましくは、触媒前駆体は、約20μm〜約150μmの粒径を有する。下記で述べる現在好ましい方法では、粒径の範囲は、約70μm〜約150μmである。
【００１６】
上述の触媒前駆体は、金属酸化物の、それぞれの金属および金属炭化物、すなわち、Fe°、Fe3C、Co°およびMo2Cへの還元によって触媒粒子に変換される。触媒粒子は、触媒前駆体と同じ金属の原子比率を有する。結果として生じる金属コバルトおよび金属鉄のナノサイズの沈着物(deposits)が、触媒粒子上で生成される多層ナノチューブの内径を決定するであろう。加えて、Mo2Cの存在は、金属コバルトを分散させるか、または金属コバルトの間隔を空け、それによってコバルトの焼結を妨げ、望ましいコバルト粒径を与える。通常、担体上に結果として生じる金属沈着物は、約1.5 nm〜約3.0 nmの直径を有する。好ましくは、結果として生じる、還元鉄および還元コバルトの金属沈着物は、約1.5 nm〜約2.2 nmの直径を有する。加えて、上述のように、最終触媒粒子は、担体としてアルミナのみを用いた触媒粒子よりも少ない表面酸性部位を有する。
【００１７】
要約すると、本発明の最終触媒粒子は、約20μm〜約500μmの粒径を有する。好ましくは、粒径は約20μm〜250μmである。より好ましくは、触媒前駆体は、約20μm〜約150μmの粒径を有する。下記で述べる現在好ましい多層ナノチューブの製造方法では、現在好ましい粒径は、約70μm〜約150μmである。触媒粒子は、以下のものを含有する。すなわち、
a. ガンマアルミナ（γ-Al2O3）：約91.0〜97.6重量％、好ましくは約94.8〜約97.3重量％；
b. Mg（MgOおよびMgAl2O4の形態で）：約0.5〜約3.3重量％、好ましくは0.5％〜1.0％；
c. 還元Co：約0.5〜約2.0重量％、好ましくは約0.75〜約1.5重量％；
d. Mo（Mo2Cの形態で）：約0.3〜約2.0重量％、好ましくは約0.5〜約1.0重量％；ならびに、
e. Fe（還元鉄および炭化鉄（Fe°、Fe3C）の形態で）：約0〜約3.0重量％、好ましくは約0.5〜約2.0重量％。
【００１８】
通常、触媒粒子の2.0重量％未満が金属炭化物である。金属炭化物は実質的な量では生成されないため、多層カーボンナノチューブの触媒的生成における還元型金属の原子比率は、実質的には触媒前駆体と変わらないであろう。
【００１９】
2. 触媒前駆体粒子および触媒粒子の調製方法
本発明は、多層カーボンナノチューブの触媒的形成に適した触媒前駆体および触媒の製造方法を提供する。具体的には、本発明の触媒は、層および直径が狭い分布範囲を有する多層カーボンナノチューブのバッチの製造を可能にする。
【００２０】
好ましい実施形態では、方法は、最初に、下記の2つ以上、すなわち、酢酸コバルト、硝酸コバルトからなる群より選択されるコバルト化合物；酢酸鉄、硝酸鉄からなる群より選択される鉄化合物；ヘプタモリブデン酸アンモニウムおよび二モリブデン酸アンモニウムからなる群より選択されるモリブデン化合物；ならびに硝酸マグネシウムを含有する混合金属化合物の溶液を調製することを含む。好ましい溶液は、水中に酢酸コバルト、硝酸鉄、ヘプタモリブデン酸アンモニウム、および硝酸マグネシウムを含有する。
【００２１】
選択されたコバルト化合物に関わらず、溶液は、約20 g/L〜約50 g/Lの濃度のコバルトイオン；約10.5 g/L〜約70.3 g/Lの濃度のモリブデンイオン；約35 g/L〜約105 g/Lの濃度の鉄イオン；および約6.7 g/L〜約27.0 g/Lの濃度のMgイオンを含有する。好ましい溶液は、約26.7 g/L〜約40.0 g/Lのコバルトイオン；約17.6 g/L〜約35.2 g/Lのモリブデンイオン；約52.7 g/L〜約70.1 g/Lの鉄イオン；および約6.7 g/L〜約13.5 g/Lのマグネシウムイオンを含有する。最も好ましいのは、約33.4 g/Lのコバルトイオン；約17.6 g/Lのモリブデンイオン；約63.1 g/Lの鉄イオン；および約6.7 g/Lのマグネシウムイオンの溶液である。金属イオン濃度の適切な選択は、望ましい混合金属酸化物の形成を促進するであろう。従って、この結果を実現するために、溶液中の金属の適切な化学量論比を提供することが望ましい。
【００２２】
上記の金属イオンはその後、水酸化アルミニウムと反応して、化学量論比が示されたものとは異なり得る下記の水酸化物：すなわち、Mg(OH)2、Fe(OH)3、Co(OH)2、CoMoO4・nH2O、Fe2(MoO4)3・nH2Oを含むがそれらに限定されない金属水酸化物および他のイオン性化合物の混合物を生じる。通常、上述の反応は、室温で約2〜4時間に渡って行われる。反応生成物は、ペースト状の粘稠度を有し、これは粒子の凝集を促進する。好ましくは、ペーストは、水が約20〜約40重量％の水分含量を有する。より好ましくは、ペーストは、約25〜約30重量％の水を含有する。
【００２３】
粒子の凝集に必要であれば、ペースト状の生成物は、約100μm〜約1400μmの粒径を有する凝集粒子を生じるように処理される。通常、粒子は反応の間に凝集する。好ましくは、凝集粒子は、約100μm〜約500μmである。好ましい過程では、凝集粒子は、約20〜約50分間ペーストを練るかまたは混ぜる機械内で混合される。混練後、生成物を更に2〜3時間寝かせてもよい。総時間はバッチサイズによって左右される。約200〜約2000グラムのバッチに対して、好ましい混練時間は約30分である。より大きなバッチは、より長い混合時間を必要とする。凝集後、粒子は乾燥され、1400μm未満の粒子を分離するためにふるいにかけられる。好ましくは、ふるい分けステップは、約100μm〜約500μmの範囲の粒子を提供する。
【００２４】
凝集粒子は、水が約10〜約20重量％の水分含量まで乾燥される。好ましくは、乾燥された粒子は15重量％未満の水しか含有しない。乾燥させるステップは、好ましくは約30℃〜50℃の温度で行われる。
【００２５】
乾燥およびふるい分けの後、粒子は、約400℃〜約600℃の温度で約3時間〜約8時間、流動ガス下でか焼される。より好ましくは、か焼するステップは、約400℃〜約500℃の温度で約3.5時間〜約4.5時間行われる。最も好ましくは、か焼するステップは、約440℃〜460℃の温度で約3.5時間〜約4.5時間行われる。好ましくは、か焼ガスは、空気、窒素、ヘリウム、およびその混合物から選択される。通常、好ましいか焼ガスは、か焼条件下において不活性なガスである。乾燥させるステップおよびか焼するステップは、凝集粒子を約20μm〜500μmの粒径に縮小させる。あるいは、か焼の前に、粒子はふるい分けされ、必要であれば、か焼によって20μm〜250μmの粒子を生じるように粉砕される。好ましくは、か焼は、約20μm〜200μmの粒子を生じる。より好ましいのは、約20μm〜150μmの粒子である。後述される好ましい方法では、好ましい粒径の範囲は、約70μm〜150μmである。結果として生じる粒子は基本的に水分を含まない。すなわち、水分は3重量％以下である。
【００２６】
粒子のか焼は、金属水酸化物をそれぞれの酸化物に変換する。例えば、モリブデン酸塩とともに水酸化鉄をか焼すると、モリブデン酸鉄（Fe2(MoO4)3）を生じる。同様に、モリブデン酸塩とともに水酸化コバルトをか焼すると、モリブデン酸コバルト（CoMoO4）を生じる。更に、か焼過程の間に、Fe(OH)3およびCo(OH)2が化合してCoFe2O4を生じる。最後に、か焼の間に、Mg(OH)2はMgOを生じ、水酸化アルミニウム（Al(OH)3）はガンマアルミナ、すなわちγ-Al2O3に変わる。か焼過程の間に、Mg(OH)2の酸化はまた、γ-Al2O3の表面上の強酸部位の形成を妨げる。結果として生じる表面構造は、Mg-Al-Oと類似した混合酸化物であると考えられる。いずれにしても、MgOを有するγ-Al2O3の表面酸性度は、Mg(OH)2の非存在下でか焼された際のγ-Al2O3の表面酸性度より有意に低い。
【００２７】
更に、か焼過程の間、マグネシウムおよびアルミニウムのそれぞれの酸化物の形成に加えて、水酸化アルミニウムに隣接したMg+2イオンの一部は、平行反応を引き起こす。この反応において、マグネシウムイオンのアルミナへの溶解性は、マグネシウムが粒子の表面近くの酸化アルミニウム四面体構造の一部を置換することを可能にし、それによってスピネル様構造を有する化合物である、アルミン酸マグネシウム（MgAl2O4）を生じる。アルミン酸マグネシウムの形成は、CoAl2O4およびFeAlO3の形成より優先される。従って、優先反応は、得られる担体粒子の表面上での触媒部位への還元および変換のために触媒金属を保護する。具体的には、還元コバルトは得られる担体の表面上でナノ粒子サイズドメインの形態をとり、鉄は還元鉄および炭化鉄となり、モリブデンは炭化モリブデンとなる。炭化鉄および還元鉄は、触媒担体の表面上にコバルトを分散させ、それによって、得られるナノチューブの内径を制御する。
【００２８】
結果として生じる触媒担体は、アルミン酸マグネシウムが主として粒子の外層においてγ-Al2O3の結晶構造に組み込まれている構造を有する。加えて、ガンマアルミナの表面はMgOを有する。理論に制限されるものではないが、表面上のMgOは、おそらく、粒子のアルミナを含む混合酸化物、すなわちMg-Al-Oの混合酸化物である。この構造は、か焼過程の間のマグネシウムイオンのアルミナとの反応から生じる。最後に、好ましい触媒担体は、好ましくはCoAl2O4およびFeAlO3を含まない。もしFeAlO3が存在する場合には、好ましくは、触媒担体は0.5重量パーセント未満のFeAlO3しか含まない。もしCoAl2O4が存在する場合には、好ましくは、触媒担体は0.5重量パーセント未満のCoAl2O4しか含まない。
【００２９】
触媒担体粒子の表面上のマグネシウムの存在は、触媒前駆体担体粒子および結果として生じる触媒担体粒子の表面酸性度を低下させる。担体粒子の表面上の酸性部位の数を減少させることによって、本発明の方法は、その後の多層カーボンナノチューブの製造中において、カーボンナノチューブの生成を改善し、他の炭素型の形成を減少させる。加えて、CoAl2O4およびFeAlO3の形成を妨げることによって、マグネシウムイオンの存在は、触媒金属の損失を防ぐ。
【００３０】
か焼および粒径の減少後、結果として生じる触媒前駆体粒子は、MgOの表面処理を伴うγ-Al2O3/MgAl2O4の触媒担体を有する。加えて、触媒担体の表面は、記載される金属酸化物の混合相を有する。上述のように、好ましい混合金属酸化物は、CoFe2O4、CoMoO4、CoxMoO4、Fe2(MoO4)3、CoxFeyMoO4を含むが、それらに必ずしも限定されず、CoxFeyMoO4が最も好ましい。
【００３１】
結果として生じる触媒前駆体は、反応チャンバー内に置かれる。好ましくは、反応チャンバーは、流動ガスがチャンバーを通過し粒子がその中に置かれる際、触媒粒子の流動床を生じるように設計される。最終的に触媒前駆体を触媒に変換するために、前駆体は加熱され、炭素含有ガスと反応しなければならない。下記の多層ナノチューブの製造方法では、好ましいガス状炭素化合物はエチレンである。触媒前駆体の触媒への変換は、ガス状炭素化合物との接触の最初の10分間、約600℃〜700℃の温度で行われる。この時間中、金属酸化物は、上述のそれぞれの金属および金属炭化物に還元される。加えて、Fe3CおよびMo2Cの形成は、担体の表面上での還元コバルトおよび還元鉄の焼結および凝集を妨げる。従って、その結果生じる還元コバルトのナノ粒子は、好ましくは約1.5 nm〜約3.5 nmの直径を有する。より好ましくは、触媒担体の表面上の還元コバルト金属粒子は、約1.5 nm〜2.2 nmの直径を有する。還元鉄粒子は、同様のサイズ、すなわち約1.5 nm〜約3.5 nm、好ましくは約1.5 nm〜2.2 nmのサイズを有するであろう。
【００３２】
得られる触媒は、担体の表面上にMgOの表面処理ならびにFe3CおよびMo2Cのナノサイズ粒子を有するγ-Al2O3/MgAl2O4の担体を含む。還元された金属コバルトは、γ-Al2O3/MgAl2O4によって保持されてもよく、また炭化モリブデン（Mo2C）および炭化鉄（Fe3C）上に見られてもよい。更に、還元鉄は、γ-Al2O3/MgAl2O4によって保持されてもよく、また炭化モリブデン（Mo2C）および炭化鉄（Fe3C）上に見られてもよい。
【００３３】
上述のように、得られる触媒粒子は、約20μm〜約500μmの粒径を有する。好ましくは、粒径は約20μm〜250μmである。より好ましくは、触媒は、約20μm〜約150μmの粒径を有する。現在好ましい、多層ナノチューブの製造方法では、現在好ましい粒径は、約70μm〜約150μmである。
【００３４】
触媒粒子は、以下のもの：すなわち、ガンマアルミナ（γ-Al2O3）：約91.0〜97.6重量％、好ましくは約94.8〜約97.3重量％；Mg（MgOおよびMgAl2O4の形態で）：約0.5〜約3.3重量％、好ましくは0.5％〜1.0％；還元Co：約0.5から約2.0重量％、好ましくは約0.75〜約1.5重量％；Mo（Mo2Cの形態で）：約0.3〜約2.0重量％、好ましくは約0.5〜約1.0重量％；ならびに、Fe（還元鉄および炭化鉄（Fe°、Fe3C）の形態で）：約0〜約3.0重量％、好ましくは約0.5％〜約2.0重量％を含有する。通常、触媒粒子の2.0重量％未満が金属炭化物である。金属炭化物は実質的な量では生成されないため、多層カーボンナノチューブの触媒的生成における還元型金属の原子比率は、実質的には触媒前駆体と変わらないであろう。
【００３５】
触媒前駆体を調製するための代替方法では、硝酸マグネシウムは最初の溶液から除かれている。この方法では、水酸化マグネシウム粉末が水酸化アルミニウム粉末と混合され、酢酸コバルト、硝酸コバルトからなる群より選択されるコバルト化合物、酢酸鉄、硝酸鉄からなる群より選択される鉄化合物、ヘプタモリブデン酸アンモニウムおよび二モリブデン酸アンモニウムからなる群より選択されるモリブデン化合物、ならびにその混合物を含有する金属化合物の溶液と反応する。好ましい溶液は、水中に酢酸コバルト、硝酸鉄、ヘプタモリブデン酸アンモニウム、および硝酸マグネシウムを含有する。
【００３６】
選択されたコバルト化合物に関わらず、溶液は、約20 g/L〜約50 g/Lの濃度のコバルト；約10.5 g/L〜約70.3 g/Lの濃度のモリブデンイオン；約35 g/L〜約105 g/Lの濃度の鉄イオン；および約6.7 g/L〜約27.0 g/Lの濃度のMgイオンを含有する。好ましい溶液は、約26.7 g/L〜約40.0 g/Lのコバルトイオン；約17.6 g/L〜約35.2 g/Lのモリブデンイオン；約52.7 g/L〜約70.1 g/Lの鉄イオン；および約6.7 g/L〜約13.5 g/Lのマグネシウムイオンを含有する。最も好ましいのは、約33.4 g/Lのコバルトイオン；約17.6 g/Lのモリブデンイオン；および約63.1 g/Lの鉄イオンの溶液である。
【００３７】
金属イオンの溶液はその後、約20μm〜約150μmの粒子を有する過剰量の水酸化アルミニウム粉末、および約20μm〜約150μmの粒子を有する水酸化マグネシウム粉末と反応する。この反応後、触媒前駆体およびそれに続く触媒の調製は、上述の過程と同じである。
【００３８】
層および直径が狭い分布範囲を有する多層カーボンナノチューブバッチの製造
多層カーボンナノチューブの触媒的生成に関する下記の記載は、基本的に、触媒前駆体および触媒の調製に関する上記の記載の続きである。か焼された触媒前駆体を反応チャンバーに置いた後、粒子は流動化され、触媒粒子に変換される。上述のように、触媒は、約20μm〜約500μmの粒径を有しうる。好ましくは、粒径は約20μm〜250μmである。より好ましくは、触媒前駆体は、約20μm〜約150μmの粒径を有する。現在好ましい、多層ナノチューブの製造方法では、現在好ましい粒径は、約70μm〜約150μmである。従って、粒子は流動床反応器での使用によく適している。
【００３９】
触媒前駆体粒子を反応チャンバーに置いた後、窒素ガスの流れが反応チャンバーを通過し、それによって粒子床を流動化させる。窒素ガスは、流動床内の温度を約600℃〜約700℃に上昇させるために十分な温度に加熱される。あるいは、反応チャンバーは、加熱炉または他の適切な加熱装置内に設置されてもよい。加熱炉内に設置される場合、反応チャンバーは通常、加熱炉およびガスの両方によって加熱される。より好ましくは、流動床は、約600℃〜約650℃の温度に予熱される。最も好ましくは、流動床は、約610℃〜約630℃に予熱される。当業者は、アルゴンまたはヘリウムなどの他の非反応性ガスが窒素に代替しうることを認識するであろう。予熱ステップの主要な必要条件は、流動化、および望ましくない副反応なく目的とする温度にまで流動床を加熱することである。
【００４０】
流動床内の温度の安定時に、床へのガス流は、窒素から反応性ガスに切り替えられる。反応性ガスは、炭素含有ガスを含む非反応性のキャリアガスである。好ましいキャリアガスは窒素であり、好ましい炭素含有ガスはエチレンであるが、アルゴンまたはヘリウムなどの他のキャリアガスは同様によい性能を示すであろう。窒素中のエチレンの好ましい混合は、約10〜80容量％である。より好ましくは、反応性ガスは、窒素中に約20〜約50容量％のエチレンを含有する。最も好ましいのは、窒素中に約20〜約40容量％のエチレンを含有する反応性ガスである。
【００４１】
エチレン含有ガスの流量は、反応チャンバーの大きさに依存しない。むしろ、反応チャンバーを通過するガスの量は、反応チャンバー内の触媒前駆体のグラム数に依存する。流量は、触媒前駆体のkgあたり約70 L/分〜触媒前駆体のkgあたり約150 L/分である。より好ましくは、流量は、触媒前駆体のkgあたり約90 L/分〜触媒前駆体のkgあたり約120 L/分である。
【００４２】
エチレン含有ガスの触媒粒子との初期反応は、金属酸化物をそれらのそれぞれの金属（Co°およびFe°）ならびに金属炭化物（Mo2CおよびFe3C）に還元する。この還元ステップは通常、反応過程の最初の5分間に起こる。好ましくは、反応温度は600℃〜750℃である。より好ましくは、反応温度は610℃〜650℃である。最も好ましくは、反応温度は610℃である。加えて、反応過程の最初の10分間においては、進行している、エチレンの触媒前駆体およびその後の触媒粒子との反応は、発熱反応である。従って、好ましい方法は、流動床の温度を670℃未満に維持する。温度の維持は、反応チャンバーに入るガスの温度を下げることによって実現されうる。加熱炉が用いられる場合、加熱炉の温度もまた下げられうる。より高い温度は非晶質炭素の生成の増加を引き起こすため、好ましくは、温度は650℃未満に維持される。金属酸化物が還元されるにつれて、エチレンガスは、結果として生じる触媒粒子と接触し、多層カーボンナノチューブを成長させ始める。金属酸化物の触媒粒子への還元後、反応過程は、約10〜約40分間継続する。より好ましくは、反応過程は、金属酸化物の還元後、約15〜25分間継続する。
【００４３】
ここで使用済みの触媒粒子によって保持される、得られた炭素生成物は、非晶質炭素および他の炭素型を98％含まない。従って、炭素生成物の98％は、多層カーボンナノチューブである。更に、得られる多層カーボンナノチューブは、主として3〜8層を有する。より好ましくは、使用済み触媒粒子によって保持される得られたナノチューブは、主として3〜6層を有し、約4.0 nm〜約7.0 nmの外径を有する。好ましくは、得られる多層カーボンナノチューブの少なくとも60％は、3〜6層を有し、約4.0 nm〜約7.0 nmの外径を有する。より好ましくは、本発明の方法は、得られる多層カーボンナノチューブの少なくとも75％が、3〜6層で約4.0 nm〜7.0 nmの直径の、望ましい狭い分布範囲を有する多層カーボンナノチューブを生成する。より好ましくは、使用済み触媒によって保持される得られたナノチューブの少なくとも85％は、3〜6層を有し、約4.0 nm〜約7.0 nmの外径を有する。最も好ましくは、連続的に維持される触媒粒子の流動化によって、本発明は、得られる多層ナノチューブの90％が3〜6層を有し、約4.0 nm〜約7.0 nmの直径を有する多層カーボンナノチューブを保持している使用済み触媒を提供する。
【実施例】
【００４４】
下記の実施例および試験データは、本発明の特質を限定しない。むしろ、この情報は本発明の理解を高める。
【００４５】
［実施例１］
目的
本実施例は、炭素収率およびカーボンナノチューブ直径に対する様々な触媒金属組成の影響を実証する。
【００４６】
方法
様々な触媒前駆体を調製し、得られる多層生成物における触媒金属の重要性を実証した。図１の表は、この比較のために生成されたナノチューブ生成物を同定する。これらの実施例のために、上述のように調製した150〜300ミクロンの粒径を有する600グラムの触媒前駆体を、流動床反応器内に置いた。上述のように、本発明の方法は、触媒前駆体を触媒に変換し、その後、得られた触媒上に多層カーボンナノチューブを成長させる。図１に示されるそれぞれの実施例について、最終的な触媒は、610℃で、60 L/分のガス流量（触媒のKgあたり100 L/分のガス流/触媒量比率）で20分間、窒素中40％のエチレンと反応した。
【００４７】
結果
図１に示されるように、触媒金属組成は、結果として生じる多層ナノチューブ生成物に大きな影響を与える。例えば、実験例 PXE2-282、PXE2-285、PXE2-292、およびPXE2-293は、Co、Mo、および約0.75重量パーセントの鉄〜約1.9重量％の鉄を有する触媒前駆体を用いて調製された多層カーボンナノチューブに関するデータを提供する。結果として生じるナノチューブのバッチは、約6.72 nm〜約8.24 nmのメディアン外径および4.97 nm〜約6 nmのモード外径を有する高収量のカーボンナノチューブを有する。これらのカーボンナノチューブの75％〜85％は、10 nm未満の外径を有する。具体的には、PXE2-282は、6.0 nmのモード径を有する多層ナノチューブのバッチを示し、そのバッチのメディアン径は8.24 nmであり、バッチの73％が10 nm未満の直径を有した。同様に、PXE2-285は、5.38 nmのモード径を有する多層ナノチューブのバッチを示し、そのバッチのメディアン径は6.72 nmであり、バッチの85％が10 nm未満の直径を有した。PXE2-292およびPXE2-293の値は、図１から容易に決定できる。当業者に知られているように、このように用いられる場合「モード」という用語は、データセットの中で最も頻繁に出現する値を表す。従って、PXE2-285において、最も多く見られるバッチ中のナノチューブの直径は6.72 nmである。
【００４８】
これらの結果は、触媒前駆体の全金属の約0.75〜約1重量パーセントのCo、触媒前駆体の全金属の約0.75〜約1.9重量パーセントのFe、および触媒前駆体の全金属の約0.4〜約0.5重量パーセントのMoを含有する触媒前駆体組成物が、高収率の小径カーボンナノチューブを生じさせることを実証する。
【００４９】
一方、鉄を含まない触媒前駆体粒子は、炭素収率の著しい減少をもたらす。例えば、実験例 PXE2-288は、前駆体触媒調製物から鉄を除いた場合、炭素収率の57％の低下を示す。興味深いことに、結果として生じる生成物は、6.98のメディアン外径および4.68のモード外径を有するカーボンナノチューブを含む。
【００５０】
これは、鉄が、結果として生じるカーボンナノチューブの小さい直径に関与していないことを示唆する。しかし、結果は、モリブデンがカーボンナノチューブ直径の制限に関与することを示唆すると思われる。例えば、実験例 PXE2-284は、それぞれ、9.63 nmおよび11.06 nmのメディアン外径およびモード外径を有するカーボンナノチューブを生じた。加えて、Moが前駆体組成物に用いられた実験例 PXE2-285での85％と比較して、得られたカーボンナノチューブのわずか54％だけが、10 nm未満の外径を有した。図２Ａ〜２Ｄは更に、カーボンナノチューブの直径分布における、FeまたはMoのいずれかを触媒前駆体から除去する場合の影響を図示する。まとめると、これらの結果は、鉄が炭素収率を維持するように作用し、一方、モリブデンはより小さな直径のカーボンナノチューブの生成を促進することを示す。
【００５１】
［実施例２］
目的
図３を参照して、本実施例は、炭素収率およびカーボンナノチューブ直径に対する、反応温度およびガス組成の影響を実証する。
【００５２】
方法
本試験では基準として、図１におけるPXE2-282およびPXE2-285の配合を有する触媒組成物を使用した。得られるナノチューブ生成物に対する反応温度の影響を決定するために、610〜675℃の温度で反応を行った。更に、これらの試験は、得られるナノチューブ生成物に対するガス供給物中のエチレン濃度の変化による影響を、30〜40％のエチレン濃度の変化について決定した。
【００５３】
結果
反応温度の上昇および／または40％から30％へのガス組成の低下は、炭素収率を減少させ、カーボンナノチューブの直径を増加させる。従って、炭素収率を最大にし、小径カーボンナノチューブを生成するためには、触媒反応は、約610℃で、40％エチレンを含有する反応性ガス混合物を用いて行われるべきである。
【００５４】
［実施例３］
目的
本実施例は、3〜6層（直径4〜8 nm）を有する主として小さい直径の多層カーボンナノチューブを含有する複合材と、より大きな直径のカーボンナノチューブを含有する複合材との、電気伝導性を比較する。本実施例およびその後の実施例は、本発明に従って調製され、図１においてPXE2-282として識別される物質（SMW-100と称される）を使用する。
【００５５】
方法
本発明の方法および触媒組成物によって製造されたカーボンナノチューブ（以下、SMW-100は、図１のPXE2-282に記載される触媒組成物によって製造された多層カーボンナノチューブを指す）を、表１および図４Ａ〜Ｄに記載される直径分布を有する様々な市販のカーボンナノチューブと比較した。下記の表１は、様々な市販の多層カーボンナノチューブおよびSMW-100のカーボンナノチューブ直径分布を示す。例えば、SMW-100に関して、ナノチューブの10％は4.2 nmより小さい直径を有し、全ナノチューブの50％は6.7 nmより小さい直径を有し、全ナノチューブの90％は12 nmより小さい直径を有する。
【表１】
2015062905.tif 000003
【００５６】
ポリカーボネートMakrolon 2600 PC顆粒を、表１に記載されるカーボンナノチューブ源と溶融混合した。DSMマイクロコンパウンダー（15 cm3）で、下記の条件下：すなわち、スクリュー速度：200 rpm；温度：280℃；時間：5分間で、溶融混合を行った。押出ストランドから圧縮プレート（60 mm直径×0.5 mm厚）を作製した（温度：280℃、時間：1分間、圧力：100kN）。TGAおよびTEM分析によってカーボンナノチューブサンプルの特性を明らかにした（図４Ａ〜Ｄ）。
【００５７】
Keithley 8009試験装置（抵抗率＞107 Ohm cmに対して）またはストリップ試験装置（抵抗率＜107Ohm cmに対して）と組み合わせたKeithley 6517A電位計を用いて、抵抗率を測定した。本開示において、パーコレーション閾値という用語は、物質中に１つの、唯一の、連続的な伝導路が存在する炭素充填濃度のことである。
【００５８】
結果
図５は、SMW-100カーボンナノチューブ材料が最も低い電気的パーコレーション閾値を与えることを示す。図５に示されるように、0.33 wt.％のCNT充填は、電気的パーコレーションの必要条件を満たした。図５に示されるように、SMW-100は、0.5〜1.0 wt％の充填に対して104〜102 Ohm/cmの抵抗率測定値を与えた。一方、それぞれ7〜9 nm（MWNT A）、10〜11 nm（MWNT C）、および12〜15 nm（MWNT B）の直径を有する比較例のカーボンナノチューブはそれぞれ、0.50 wt％、0.50 wt％、および0.55〜0.60 wt％のパーコレーション閾値をもたらした。
【００５９】
上記の結果を踏まえて、表１および図１に示されるSMW-100の特徴を有する直線状多層カーボンナノチューブのバッチの使用は、他の市販の多層カーボンナノチューブ源より低い充填レベルで、より高い伝導特性をもたらすであろう。
【００６０】
［実施例４］
目的
本試験は、Nylon66樹脂中に分散された市販の多層カーボンナノチューブを基にした複合材の性能を、Nylon66樹脂中に分散されたSMW-100カーボンナノチューブから作製した複合材の性能と比較する。
【００６１】
方法
二軸スクリュー押出によってCNT-Nylon 6,6の配合を行った。その後、得られた複合材を、標準的なASTM試験のバー（bars）およびプラーク（plaque）（4in×4in×3.2mm）に射出成形した。その後、射出成形プラークに対して、標準的なProStat抵抗計を用いて、ASTM D-257により体積抵抗および表面抵抗について、伝導率測定を行った。表面抵抗は、PRF-912Bプローブを用いて、射出成形プラークの各表面上のあらかじめ決められた25ヶ所で、すなわちプラークの前面の25ヶ所および裏面の25ヶ所で測定された。この厳密な試験は、材料および／または加工における不均一性による電気的性能のいかなるわずかな差異も明らかにするように考案されている。プラークの前面は、エジェクタピンがある側に相当する。プラークの裏面は、工具の固定部（ノズルにより近い）に相当する。プラークの体積抵抗は、PRF-911同心円リングを用いて、サンプルあたり5ヶ所で試験され、プラークの前面および裏面の両方に対して平均化された。
【００６２】
結果
表面抵抗データは、図６Ａおよび６Ｂに示される。SMW-100複合材は、市販の多層カーボンナノチューブ（MWCNT）と比較して、成形後、より低くより均一な電気抵抗特性を示した。MWCNTおよびSMW-100充填サンプルの表面抵抗は、プラークの前面および裏面においてかなり均一であり、非常によく一致している。
【００６３】
更に、Nylon 6,6を基材としたSMW-100を含む複合材は、Nylon 6,6を基材とした市販等級のMWCNTを含む複合材より高い伝導性の値を示した。SMW-100複合材はまた、試験される位置間およびプラークの前面と裏面との間で、より狭い範囲の標準偏差で、より均一な抵抗値を示した。図６Ａおよび６Ｂに反映されるように、本発明のカーボンナノチューブ材料、すなわち、直径および層の数が狭い分布を有するナノチューブのバッチから作製される複合材は、現在入手可能な材料と比較して、改善された伝導性を有する。
【００６４】
［実施例５］
目的
本実施例は、下記のそれぞれ：すなわち、SMW-100；単層カーボンナノチューブ（SWNT）；二層カーボンナノチューブ（DWNT）；および市販の多層カーボンナノチューブ（実施例３のMWCNT B）を含有する薄膜の表面抵抗率を比較する。
【００６５】
方法
1％Triton-X 100界面活性剤中1 g/リットルのカーボンナノチューブを含有する溶液を用いて、異なる透明性（透過率80〜95％）を有するカーボンナノチューブに基づいた薄膜を調製した。その後、溶液を超音波処理し、遠心分離した。ロッドコーティング技術を用いて、様々なカーボンナノチューブインクをPET 505基板に沈着させた。
【００６６】
結果
図７に示されるように、SWNT を用いて調製された80〜90％の透明性を有する薄膜は、薄膜中の他の種類のカーボンナノチューブ材料より高い電気伝導性を示す。しかし、本発明の新規バッチ材料、すなわちSMW-100を用いて調製された薄膜は、従来のDWNTおよびMWNTを組み込んだ薄膜よりも良好な伝導性能を有した。
【００６７】
本発明の他の実施形態は、本明細書の検討または本明細書に開示された本発明の実施から、当業者にとって明白であろう。従って、上述の発明の詳細な説明は、単に本発明の例と考えられ、本発明の真の範囲および趣旨は、下記の特許請求の範囲によって定義される。
【図１】
2015062905.tif 000004
【図２Ａ】
2015062905.tif 000005
【図２Ｂ】
2015062905.tif 000006
【図２Ｃ】
2015062905.tif 000007
【図２Ｄ】
2015062905.tif 000008
【図３】
2015062905.tif 000009
【図４Ａ】
2015062905.tif 000010
【図４Ｂ】
2015062905.tif 000011
【図４Ｃ】
2015062905.tif 000012
【図４Ｄ】
2015062905.tif 000013
【図５】
2015062905.tif 000014
【図６Ａ】
2015062905.tif 000015
【図６Ｂ】
2015062905.tif 000016
【図７】
2015062905.tif 000017
【手続補正書】
【提出日】平成27年1月6日(2015.1.6)
【手続補正１】
【補正対象書類名】明細書
【補正対象項目名】００３５
【補正方法】変更
【補正の内容】
【００３５】
触媒前駆体を調製するための代替方法では、硝酸マグネシウムは最初の溶液から除かれている。この方法では、水酸化マグネシウム粉末が水酸化アルミニウム粉末と混合され、酢酸コバルト、硝酸コバルトからなる群より選択されるコバルト化合物、酢酸鉄、硝酸鉄からなる群より選択される鉄化合物、ヘプタモリブデン酸アンモニウムおよび二モリブデン酸アンモニウムからなる群より選択されるモリブデン化合物、ならびにその混合物を含有する金属化合物の溶液と反応する。好ましい溶液は、水中に酢酸コバルト、硝酸鉄、およびヘプタモリブデン酸アンモニウムを含有する。
【手続補正２】
【補正対象書類名】明細書
【補正対象項目名】００４７
【補正方法】変更
【補正の内容】
【００４７】
結果
図１に示されるように、触媒金属組成は、結果として生じる多層ナノチューブ生成物に大きな影響を与える。例えば、実験例 PXE2-282、PXE2-285、PXE2-292、およびPXE2-293は、Co、Mo、および約0.75重量パーセントの鉄〜約1.9重量％の鉄を有する触媒前駆体を用いて調製された多層カーボンナノチューブに関するデータを提供する。結果として生じるナノチューブのバッチは、約6.72 nm〜約8.24 nmのメディアン外径および4.97 nm〜約6 nmのモード外径を有する高収量のカーボンナノチューブを有する。これらのカーボンナノチューブの75％〜85％は、10 nm未満の外径を有する。具体的には、PXE2-282は、6.0 nmのモード径を有する多層ナノチューブのバッチを示し、そのバッチのメディアン径は8.24 nmであり、バッチの73％が10 nm未満の直径を有した。同様に、PXE2-285は、5.38 nmのモード径を有する多層ナノチューブのバッチを示し、そのバッチのメディアン径は6.72 nmであり、バッチの85％が10 nm未満の直径を有した。PXE2-292およびPXE2-293の値は、図１から容易に決定できる。当業者に知られているように、このように用いられる場合「モード」という用語は、データセットの中で最も頻繁に出現する値を表す。従って、PXE2-285において、最も多く見られるバッチ中のナノチューブの直径は5.38 nmである。
【手続補正３】
【補正対象書類名】明細書
【補正対象項目名】００５４
【補正方法】変更
【補正の内容】
【００５４】
［実施例３］
目的
本実施例は、3〜6層（直径4〜8 nm）を有する主として小さい直径の多層カーボンナノチューブを含有する複合材と、より大きな直径のカーボンナノチューブを含有する複合材との、電気伝導性を比較する。本実施例およびその後の実施例は、本発明に従って調製され、図１においてPXE2-282として識別される物質を使用する。
【手続補正４】
【補正対象書類名】明細書
【補正対象項目名】００５８
【補正方法】変更
【補正の内容】
【００５８】
結果
図５は、SMW-100カーボンナノチューブ材料が最も低い電気的パーコレーション閾値を与えることを示す。図５に示されるように、0.33 wt.％のCNT充填は、電気的パーコレーションの必要条件を満たした。図５に示されるように、SMW-100は、0.5〜1.0 wt％の充填に対して104〜102 Ohm/cmの抵抗率測定値を与えた。一方、それぞれ7〜9 nm（MWCNT A）、10〜11 nm（MWCNT C）、および12〜15 nm（MWCNT B）の直径を有する比較例のカーボンナノチューブはそれぞれ、0.50 wt％、0.50 wt％、および0.55〜0.60 wt％のパーコレーション閾値をもたらした。
【手続補正５】
【補正対象書類名】特許請求の範囲
【補正対象項目名】全文
【補正方法】変更
【補正の内容】
【特許請求の範囲】
【請求項１】
約20ミクロン〜500ミクロンの粒径を有する触媒前駆体粒子を反応チャンバー内に置くステップであって、前記触媒前駆体の組成物が、担体と；担体の表面上の混合金属酸化物相とを含有し、前記混合金属酸化物の金属が、コバルト、モリブデン、および鉄からなる群より選択される、ステップと；
触媒前駆体粒子を流動化させ、それによって流動床を形成するために十分な流速で、非反応性ガス流を反応チャンバーに流すステップと；
前記流動床を約600℃〜約750℃の温度に加熱するステップと；
前記流動床の温度を約600℃〜約750℃に維持しながら、反応性ガス混合物を反応チャンバーに流すステップであって、前記反応性ガス流が、前記触媒前駆体の組成物の金属酸化物を還元し、触媒粒子を含有する組成物を生じる、ステップと；
前記反応性ガス混合物を反応チャンバーに流し続け、それによって触媒粒子上に多層カーボンナノチューブを生成するステップ
とを含む、多層カーボンナノチューブを製造する方法。
【請求項２】
得られる多層カーボンナノチューブの約60％〜約95％が3〜7層を有する、請求項１に記載の方法。
【請求項３】
前記ガスが触媒前駆体のkgあたり約70 リットル/分〜触媒前駆体のkgあたり約150 リットル/分の速度で前記床を通過する、請求項１に記載の方法。
【請求項４】
前記金属酸化物の還元後、反応性ガス混合物が約15〜約30分間反応チャンバーに流される、請求項１に記載の方法。
【請求項５】
触媒反応の後、前記触媒粒子が、前記多層カーボンナノチューブを保持する使用済み触媒粒子であり、前記多層カーボンナノチューブを保持する使用済み触媒粒子を回収するステップを更に含む、請求項１に記載の方法。
【請求項６】
前記コバルトが前記触媒前駆体組成物の全金属の約0.5〜約2.0重量パーセントの濃度であり、前記モリブデンが前記触媒前駆体組成物の全金属の約0.3〜約2.0重量パーセントの濃度であり、前記鉄が前記触媒前駆体組成物の全金属の約0〜約3.0重量パーセントの濃度である、請求項１に記載の方法。
【請求項７】
バッチの約60％〜約100重量％のカーボンナノチューブが多層カーボンナノチューブであり、多層カーボンナノチューブの50％〜約90％が10 nm未満の外径を有する、カーボンナノチューブのバッチ。
【請求項８】
前記多層カーボンナノチューブが約6.5 nm〜約8.5 nmのメディアン外径を有する、請求項７に記載のカーボンナノチューブのバッチ。
【請求項９】
前記多層カーボンナノチューブが約4 nm〜約7 nmのモード外径を有する、請求項７に記載のカーボンナノチューブのバッチ。
【請求項１０】
前記多層カーボンナノチューブが前記バッチの少なくとも90重量％を占める、請求項７〜９のいずれか１項に記載のカーボンナノチューブのバッチ。
【請求項１１】
多層カーボンナノチューブの50％〜90％が10 nm未満の外径を有する、多層カーボンナノチューブを含有する組成物。
【請求項１２】
前記多層カーボンナノチューブが約6.5 nm〜約8.5 nmのメディアン外径を有する、請求項１１に記載の組成物。
【請求項１３】
前記多層カーボンナノチューブが約4 nm〜約7 nmのモード外径を有する、請求項１１に記載の組成物。
【外国語明細書】
2015062905.tif 000018
2015062905.tif 000019
2015062905.tif 000020
2015062905.tif 000021
2015062905.tif 000022
2015062905.tif 000023
2015062905.tif 000024
2015062905.tif 000025
2015062905.tif 000026
2015062905.tif 000027
2015062905.tif 000028
2015062905.tif 000029
2015062905.tif 000030
2015062905.tif 000031
2015062905.tif 000032
2015062905.tif 000033
2015062905.tif 000034
2015062905.tif 000035
2015062905.tif 000036
2015062905.tif 000037
2015062905.tif 000038
2015062905.tif 000039
2015062905.tif 000040
2015062905.tif 000041
2015062905.tif 000042
2015062905.tif 000043
2015062905.tif 000044
2015062905.tif 000045
2015062905.tif 000046
2015062905.tif 000047
2015062905.tif 000048
2015062905.tif 000049
2015062905.tif 000050
2015062905.tif 000051
2015062905.tif 000052
2015062905.tif 000053
2015062905.tif 000054
2015062905.tif 000055
2015062905.tif 000056
2015062905.tif 000057
2015062905.tif 000058
2015062905.tif 000059